(57)【要約】【課題】  本発明の課題は、水素発生剤のキャップ体への配設態様に係るものであり、水素発生剤により発生した水素を、容器内へ透過した酸素を捕捉するために有効に利用することができ、高い生産性で製造が可能な水素発生剤の配設態様を創出することにある。【解決手段】  合成樹脂製キャップ体において、合成樹脂製で有頂筒状の射出成形品とし、頂壁中に、水分と反応して水素を発生する水素発生剤をマトリックス樹脂中に分散した中間層を積層したものとし、この中間層の積層位置を、頂壁の肉厚方向の中央位置より内表面側に近づけた位置とする。【選択図】図１
2014193744.tif 000002
【特許請求の範囲】
【請求項１】
有頂筒状の射出成形品とし、
頂壁(2)中に、水分と反応して水素を発生する水素発生剤をマトリック樹脂中に分散した中間層(11)を積層したものとし、
該中間層(11)の積層位置を、頂壁(2)の肉厚方向の中央位置(Ptc)より内表面(2u)側に近づけた位置としたことを特徴とする合成樹脂製キャップ体。
【請求項２】
頂壁(2)の外表面(2t)の中央に、射出成形装置のピンゲートによるゲート痕(5)を有するものとした請求項１記載の合成樹脂製キャップ体。
【請求項３】
マトリックス樹脂も含めてポリプロピレン樹脂製とした請求項１または２記載の合成樹脂製キャップ体。
【請求項４】
マトリックス樹脂も含めてポリエチレン樹脂製とした請求項１または２記載の合成樹脂製キャップ体。
【請求項５】
水素発生剤を水素化ホウ素ナトリウムとした請求項１、２、３または４記載の合成樹脂製キャップ体。
【発明の詳細な説明】
【技術分野】
【０００１】
本発明は合成樹脂製容器の口筒部を密封するのに使用される積層構造を有する合成樹脂製のキャップ体に関する。
【背景技術】
【０００２】
ポリエチレンテレフタレート（以下ＰＥＴと略記する。）樹脂製の二軸延伸ブロー成形による壜体、所謂、ペットボトルは優れたガスバリア性、高い透明性、落下しても割れない強靱性を有し、しかも食品の匂いを転移させない非吸着性や、樹脂自体の匂いが発生しない低臭性を有するなどの種々の利点を有し、飲料水、炭酸飲料、お茶、果汁等の飲料用等の用途に幅広く使用されている。
そして、内容液を充填した壜体製品では、内容液を充填後、口筒部をキャップ体で密閉して保管することによりキャップ体を取り外して使用するまでの期間における、空気、特に酸素による品質低下を抑制することができる。
また、ＰＥＴ樹脂単体では酸素バリア性が不足する用途には、たとえばエチレンビニルアルコール共重合体樹脂、ナイロン樹脂等の酸素バリア性樹脂を中間層として積層した壜体が使用されている。
【０００３】
ただ、上記のように酸素バリア性樹脂を中間層として積層したとしても、酸素の透過を抑制することには限界があり、酸素による内容液の品質低下をより厳しく抑制することが要請される用途については、外部から周壁を通して透過する酸素を捕捉する方法を採用する必要がある。
引用文献１には、酸素バリア性樹脂に遷移金属錯体を配合した樹脂組成物で中間層を形成、この中間層により酸素の透過を抑制するだけでなく、酸素を捕捉することができるプラスチック多層容器が記載されている。
【０００４】
また、引用文献２にはキャップの頂壁の内表面に、水分との反応により水素を発生する水素化ホウ素ナトリウム等の水素発生剤を含有したライナーを貼付し、容器中の水分が水素発生剤と反応して発生した水素
と空気中から容器内へ透過してきた酸素とを反応させて水とする、透過酸素の捕捉方法に係る発明が記載されている。
【先行技術文献】
【特許文献】
【０００５】
【特許文献１】特開平１−２７８３４４号公報
【特許文献２】特表２０１２−５２３３５４号公報
【発明の概要】
【発明が解決しようとする課題】
【０００６】
キャップ体に水素発生剤を配設する手法としては、特許文献２に記載されるような水素発生剤を含有したライナーを頂壁の内表面に貼付する方式や、キャップ体を形成する合成樹脂中に水素発生剤を分散させた合成樹脂を内封した溶融樹脂塊をキャビティ型に供給し、コア型で圧縮成形してキャップ体を成形することによりキャップ体中に水素発生剤を分散させる方式がある。
しかし、ライナーを頂壁の内表面に貼付する方式では貼付する工程が必要であること、ライナーが脱落する懸念があること等の問題があり、圧縮成形による方式では生産性が低い、水素発生剤を分散した樹脂による中間層を所定の位置に、再現よく積層することが難しく、中間層が頂壁の外表面近くに積層、位置して発生した水素が外部に逃散し易い等、発生した水素を容器内へ透過した酸素を捕捉するために有効に利用できない等の問題がある。
【０００７】
本発明の課題は、上記した水素発生剤のキャップ体への配設態様に係るものであり、水素発生剤により発生した水素を、容器内へ透過した酸素を捕捉するために有効に利用することができ、高い生産性で製造が可能な水素発生剤の配設態様を創出することにある。
【課題を解決するための手段】
【０００８】
上記技術的課題を解決する手段に係る本発明の主たる構成は、
合成樹脂製キャップ体において、
合成樹脂製で、有頂筒状の射出成形品とし、
頂壁中に、水分と反応して水素を発生する水素発生剤をマトリックス樹脂中に分散した中間層を積層したものとし、
中間層の積層位置を、頂壁の肉厚方向の中央位置より内表面側に近づけた位置とする、と云うものである。
【０００９】
上記した、中間層の積層位置を、頂壁の肉厚方向の中央位置より内表面側に近づけた位置とする、と云う中間層の積層態様を有するキャップ体は、後述するように多層ノズルによる射出成形方法を用いて成形することが可能であり、上述した圧縮成形による方式とは異なり、高い生産性で、中間層を所定の積層位置に高精度に積層することが可能となる。
【００１０】
そして、上記構成の中間層の積層態様によれば、頂壁の水素発生材を分散した中間層が積層された領域では、中間層はキャップ体の主体を形成する主材層に挟まれ、肉厚方向に、外側主材層／中間層／内側主材層、と云うような２種３層の積層構造を有する。
そして、容器中から水分が内側主材層を透過して中間層に達し、この中間層で水分と水素発生材が反応し、発生した水素が内側主材層を透過して容器中に移動し、容器内の酸素と反応して水になる、と云う機構により、空気中から容器内に透過してきた酸素に係る捕捉機能が発揮される。
【００１１】
してみると、内側主材層は容器中から中間層への水分の移動に対する、謂わば、バリア層となるため、内側主材層の層厚が厚くなると中間層への水分の到達速度が小さくなり酸素の捕捉機能が十分に発揮されなくなる。
特にキャップ体の多くに使用される、ポリエチレン樹脂やポリプロピレン樹脂等のポリオレフィン系樹脂は水分の透過性が低いため、内側主材層の層厚をできるだけ薄くする、すなわち、中間層の積層位置を内表面側に近づける必要がある。
【００１２】
また、キャップ体中間層から発生した水素は内側主材層を通して容器中に移動すると共に、外側主材層を通して外部に逃散するので、発生した水素を容器中に移動して、発生した水素を、透過酸素を捕捉するために有効に利用するためには、外側主材層の層厚を厚くして、内側主材層の層厚を薄くする必要がある。
上記構成の中間層の積層態様は、このような水分の移動や水素の移動に係る機構に基づくものであり、中間層の積層位置を頂壁の肉厚方向の中央位置より内表面側に近づけた位置とすることにより、水素発生剤により発生した水素を、透過酸素を捕捉するために有効に利用することできる。
【００１３】
本発明の他の構成は、上記主たる構成において、頂壁の外表面の中央に、射出成形装置のピンゲートによるゲート痕を有する、と云うものである。
【００１４】
上記構成により、後述するように頂壁の外表面の中央に相当する位置にピンゲートを配設した射出成形装置を使用することにより、中間層を頂壁の内表面側に近い位置に積層することが可能となる。
【００１５】
本発明のさらに他の構成は、上記主たる構成において、マトリックス樹脂も含めてポリプロピレン（ＰＰ）樹脂製とする、と云うものである。
【００１６】
本発明のさらに他の構成は、上記主たる構成において、マトリックス樹脂も含めてポリエチレン樹脂製とすると云うものである。
【００１７】
上記二つの構成は、使用する合成樹脂に係るものであり、ポリプロピレン樹脂とポリエチレン樹脂は多くのキャップ体に使用されるものであるが、中間層を形成するマトリックス樹脂にも、同種のポリプロピレン樹脂あるいはポリエチレン樹脂を使用することにより、中間層の剥離を防ぐことができ、また射出成形が容易であり、成形歪みを抑制することができる。
【００１８】
本発明のさらに他の構成は、上記主たる構成において、水素発生剤を水素化ホウ素ナトリウムとする、と云うものである。
【００１９】
水素化ホウ素ナトリウムは熱安定性が良好であり、乾燥等により水分の含有量を低くしておけば、２軸スクリュー押出機によるマトリックス樹脂への分散工程や、キャップ体の射出成形工程で分解することがなく、安定して使用することができる。
【００２０】
ここで、上記した「中間層の積層位置を頂壁の肉厚方向の中央位置より内表面側に近づけた位置とする。」と云う積層態様を実現するための射出成形方法について概略的に説明しておく。
勿論、以下に説明する射出成形方法は、一つの例であり、必要に応じてさまざまなバリエーションのものとすることがきる。
【００２１】
まず、次のような構成を有する射出成形装置を使用する。
（１）キャップ体の主体層を形成する主材樹脂中に中間層を形成する中間層樹脂を合流させて合流樹脂体を形成する多層ノズルと、このノズルの先端に配設される金型を有するものとする。
（２）ノズルは、外側から順にそれぞれ円筒状の、外側流路、中流路、内側流路、そしてこれら３つの流路に連通してノズルの先端にまで延設される円柱状の合流路を有するものとする。
（３）内側流路の合流路への開口端部の遮断あるいは開放、さらには開度の調整が可能な開度調整機構を配設する。
（４）金型のキャビティのキャップ体の頂壁の外表面中央に対向する位置に配設されるピンゲートを介してキャビティ内に射出、充填する構成を有するものとする。
【００２２】
上記した射出成形装置を使用して、凡そ次のような工程１〜５に沿って射出成形を実施する。
・工程１；主材樹脂を外側流路と内側流路から合流路へ供給をする。
・工程２；工程１の開始時間から所定時間後に、中間層樹脂を中流路から合流路に供給する。
・工程３；工程２の開始時間から所定時間後に、開口端の開度の調整により内側流路からの主材樹脂の供給を遮断する。
・工程４；工程３の開始時間から所定時間後に、中間層樹脂の供給を停止する。
・工程５；工程４の開始時間から所定時間後に、開口端を開放し保圧工程とする。
【００２３】
そして上記の射出成形方法によれば、
主材樹脂の中、外側流路から供給される主材樹脂はキャップ体の外表面側（外側主材層）を形成し、内側流路から供給される主材樹脂はキャップ体の内表面側（内側主材層）を形成する。
そして、工程２で中間層樹脂を中流路から合流路に供給すると、中間層樹脂は合流路からピンゲートにかけての円柱状の流路中で、内外の流路から供給される主材樹脂の間に流入し、円筒状に積層される。
【００２４】
ここで、外側流路からに対して内側流路からの主材樹脂の供給量を開口端の開度を調整して小さくしておくことにより、キャップ体の頂壁で、前述したように外側主材層／中間層／内側主材層、と云う２種３層の積層構造が形成される際、内側主材層を薄肉にして、「中間層の積層位置を頂壁の肉厚方向の中央位置より内表面側に近づけた位置とする。」と云う積層態様を実現することが可能となる。
また、開口端の開度の調整の程度により、内側流路からの主材樹脂の供給量を調整することができるので、中間層を所定の位置に高精度に、また再現良く積層することができる。
【発明の効果】
【００２５】
本発明は、上記した構成となっているので、以下に示す効果を奏する。
本発明のキャップ体の頂壁における、「中間層の積層位置を、頂壁の肉厚方向の中央位置より内表面側に近づけた位置とする。」と云う積層態様は多層ノズルによる射出成形方法を用いて成形することが可能であり、圧縮成形による方式とは異なり、高い生産性で、中間層を所定の積層位置に高精度に積層することができる。
そして、上記中間層の積層態様によれば、容器中から中間層への水分の移動がスムースに達成されると共に、キャップ体の頂壁を透過して外部に逃散する水素の量を抑制することができ、発生した水素を有効に利用して透過酸素の捕捉機能を効果的に発揮させることができる。
【図面の簡単な説明】
【００２６】
【図１】本発明のキャップ体の一実施例を縦断して示す正面図である。
【図２】図１のキャップ体の頂壁における中間層の積層態様を示す説明図である。
【図３】比較例のキャップ体の頂壁における中間層の積層態様を示す説明図である。
【図４】他の比較例のキャップ体の積層態様を示す説明図である。
【図５】溶存酸素量の測定結果を示す（ａ）は表、（ｂ）はグラフである。
【図６】射出成形装置の一例について、その要部を縦断して示す概略説明図である。
【図７】図６の装置でのシャットオフピンの移動位置を示す説明図である。
【図８】射出パターンの例を示す説明図である。
【図９】図８の射出パターンによる金型キャビティへの溶融樹脂の充填過程を示す概略説明図である。
【図１０】頂壁における中間層の他の積層態様を示す説明図である。
【図１１】図８の射出パターンによる金型キャビティへの溶融樹脂の他の充填過程を示す概略説明図である。
【発明を実施するための形態】
【００２７】
以下、本発明の実施形態を実施例に沿って、図面を参照しながら説明する。
図１、２は本発明のキャップ体の一実施例を示すもので、図１は縦断正面図、図２は図１のキャップ体１の頂壁２における中間層１１の積層態様を拡大して示す説明図である。
【００２８】
このキャップ体１は、ＰＰ樹脂製の有頂筒状の射出成形品で、頂壁２と側周壁３を有し、外径が６７ｍｍ、高さが１３ｍｍであり、頂壁１１の外表面２ｔ側の中央には射出成形装置のピンゲートの先端によるゲート痕５が形成されている。
そして頂壁２には中間層１１が積層されており、この中間層１１はＰＰ樹脂製のマトリックス中に水素発生剤として２５ｍｇの水素化ホウ素ナトリウム（ＮａＢＨ４）を分散したものである。
【００２９】
図２を参照して中間層１１の積層態様を説明すると、
頂壁２の平均肉厚は１．６ｍｍであるが、図２中、一点鎖線Ｌｔｃは、頂壁２の肉厚方向の中央位置Ｐｔｃ（本実施例では外表面２ｔおよび内表面２ｕから０．８ｍｍの位置）を示し、中間層１１は全範囲に亘ってこの一点鎖線Ｌｔｃより内表面２ｕ側に位置している。
さらに中間層１１の積層態様について詳述すると、中間層１１の積層位置は、頂壁２のゲート痕５が形成されている中央近傍で内表面２ｕ近傍に積層され、頂壁２の外周縁にかけて、肉厚方向の中央位置Ｐｔｃに向けてテーパー状に変化している。
【００３０】
そして、中間層１１の中央近傍と外周縁近傍での積層位置は、それぞれ内表面２ｕから０．１ｍｍ程度、０．６ｍｍ程度の位置であり、積層位置の平均値は内表面２ｕから０．４ｍｍであり頂壁２の肉厚方向の中央位置Ｐｔｃである０．８ｍｍより、十分、内表面２ｕ側に位置する。
また、中間層１１の層厚ｔの平均値は０．１２ｍｍであり頂壁２の平均肉厚１．６ｍｍの７．５％程度に薄肉化されている。
【００３１】
ここで、上記実施例のキャップ体１は、後述する射出成形方法によるものであるが、上記したように中間層１１の積層位置が頂壁２の中央部から外周縁に向けて、内表面２ｕ近傍から外表面２ｔ方向にテーパー状に変化していると云う、
また、中間層の平均層厚が０．１ｍｍ前後にまで薄肉化していると云う、従来の圧縮成形による中間層を積層したキャップ体にはない特徴を有する。
【００３２】
そして、上記のようなテーパー状の中間層１１の積層態様によれば、頂壁２の中央から外周縁に向けて、容器中の水分が中間層１１に到達する時間が順次遅くなるので、このテーパー状の積層態様を利用して酸素補足機能を長期に亘って安定して発揮するようにできる。
また、中間層１１の層厚が０．５ｍｍ以上にもなれば、肉厚が１．６ｍｍ程度の頂壁２で中間層１１の積層位置を中央位置より内表面側に近づけることが困難になると云う問題があるが、上記のように中間層１１を薄肉化することにより、中間層１１をより内表面側に近づけることができ、また水分の移動速度に係る中間層１１中のマトリックス樹脂の影響を小さくすることができる。
また、中間層１１を薄肉化することにより中間層１１を積層したことに起因する成形歪みを小さくして、キャップ体１の成形歪みによる変形を抑制することができる。
【００３３】
次に、図３は上記した実施例のキャップ体１の比較例として用意したキャップ体３１の頂壁２における中間層１１の積層態様を示す説明図である。
この比較例のキャップ体３１は、上記実施例のキャップ体１と同様にＰＰ樹脂製で、同じ形状を有するもので、中間層１１の積層態様だけが異なる。
図３に示す中間層１１の積層態様について詳述すると、中間層１１は頂壁２のゲート痕５が形成されている中央近傍、直径１０ｍｍ程度の範囲で内表面２ｕ方向に半円弧凸状に積層しており、その外側では中央線Ｌｔｃよりも若干外表面側に寄った位置に位置している。
なお、中間層１１においてＰＰ樹脂製のマトリックス中の水素化ホウ素ナトリウムの分散量は実施例のキャップ体１と同様に２５ｍｇとしている。
【００３４】
そして、中間層１１の積層位置の平均値は、一点鎖線Ｌｔｃで示される頂壁２の肉厚方向の中央位置Ｐｔｃより０．１ｍｍ外表面側に寄った位置である。
また、中間層１１の層厚ｔの平均値は０．１５ｍｍである。
【００３５】
次に、図２に示す積層態様を有する実施例のキャップ体１と、図３に示す比較例のキャップ体３１の他に、形状は実施例のキャップ体１と同じで中間層１１を積層しないＰＰ樹脂単層の単層キャップ体、さらには図４に示すこの単層キャップ体の頂壁の内表面に水素発生剤として水素化ホウ素ナトリウムをマトリック樹脂中に分散させたディスク２１を貼付した、ディスク付きキャップ体３２を用意し、これら４種のキャップ体について、その透過酸素の捕捉性に係る試験を実施した。
なお、図４に示すキャップ体３２に使用したディスク２１はマトリックス樹脂であるエチレン−酢酸ビニル共重合体（ＥＶＡ）樹脂に水素化ホウ素ナトリウムを２５ｍｇ分散させた水素発生層２２の下面と側面を、オレフィン系熱可塑性エラストマー（ＴＰＯ）樹脂製の被覆層２３で被覆したものであり、水素発生層２２の層厚は０．７ｍｍ、下面側の被覆層２３の層厚は０．３ｍｍである。
【００３６】
試験内容および測定条件は次の通りである。
（１）容器として口筒部の径が約６３ｍｍ、内容量が７２０ｍｌのペットボトルを使用し、溶存酸素量（Ｄｉｓｓｏｌｖｅｄ  Ｏｘｙｇｅｎ：ＤＯ値）が０．７〜０．８ｐｐｍになるまで脱気した水を満注で充填し、それぞれのキャップ体で密封する。
なおこの際、水素と酸素を反応させるため、酢酸パラジウムをパラジウム（Ｐｄ）の濃度が約５ｐｐｍになるように添加したボトルを成形し、使用する。
触媒はパラジウムに限らないが、反応触媒を添加しないと、反応が促進されず、酸素を捕捉する機能が効果的に発揮されない。
（３）独国ＰｒｅＳｅｎｓ社製の酸素濃度測定計Ｆｉｂｏｘ−３を使用、６０℃で３日間、５日間、７日間保管後のボトル内のＤＯ値を測定する。
【００３７】
図５に、ＤＯ値の測定結果をまとめた表（図５（ａ））とグラフ（図５（ｂ））を示すが、試験体Ｓは実施例のキャップ体１、Ｃ１は比較例のキャップ体３１、Ｃ２は単層キャップ体、Ｃ３はディスク付きキャップ体３２を使用したものである。
また表中の（  ）内には下記の式（１）で算出した△ＤＯ値（溶存酸素増加量）を記載している。
△ＤＯ値＝所定日数経過後のＤＯ値−開始時のＤＯ値    （１）
この△ＤＯ値を酸素捕捉性能の指標とすることができ、マイナス値が大きいほど酸素捕捉性能が良好であると云うことができる。
【００３８】
この測定結果から次のことが分かる。
（１）試験体Ｃ２、すなわち水素発生剤を使用しない試験体ではＤＯ値は経過日数に比例するように上昇し、空気中の酸素がペットボトルの周壁を透過してペットボトルの水中に溶解、溶存していることが分かる。
（２）ディスク付きキャップ体３２を使用した試験体Ｃ３では、△ＤＯ値は試験開始３日目で−０．５８ｐｐｍであり、７日目までこの値が保持されており、安定して酸素捕捉機能が発揮されている。
（３）実施例のキャップ体１を使用した試験体Ｓでは、△ＤＯ値は試験開始３日目で−０．４４ｐｐｍであり、７日目までこの値が保持されており、試験体Ｃ３に比較して酸素捕捉性能が若干低めであるが、透過酸素の捕捉機能が十分に発揮されていると云うことができる。
（４）比較例のキャップ体３１を使用した、試験体Ｃ１では試験体Ｃ２に比較すると、酸素の捕捉機能が発揮されていることが伺えるが、△ＤＯ値はマイナス値に達することなく、ＤＯ値は徐々に増加しており、酸素捕捉機能が十分とは云えず、ペットボトルの周壁から内部に透過してくる酸素を十分に捕捉できていない。
【００３９】
そして、試験体Ｓと試験体Ｃ１の結果を比較すると、両者の違いは水素発生剤を分散した中間層１１の積層位置にあり、実施例のキャップ体１は図２に示されるように、頂壁２の肉厚方向の中央位置Ｐｔｃから内表面２ｕに近づいた位置に積層されており、主材層１０のうち中間層１１の外表面２ｔ側に積層する外側主材層１０ａに対して、内表面２ｕ側に積層する内側主材層１０ｂの層厚が薄いため、
ペットボトル内から内側主材層１０ｂを透過して中間層１１へ到達する水分の到達速度が大きくこの水分と水素発生剤の反応により、測定の初期段階から相当量の水素が発生したことが伺える。
さらに、外側主材層１０ａの層厚が厚く、内側主材層１０ｂの層厚が薄いので、発生した水素の外表面２ｔを通した外部への逃散が抑制され、より多くの水素を、内表面２ｕを通してボトル内部に透過させることができ、上記のように測定の早い段階から酸素捕捉効果を十分に発揮させることができたものと推察される。
【００４０】
一方、試験体Ｃ１に使用する比較例のキャップ体３１では図３にも見られるように、実施例のキャップ体１とは逆に、外側主材層１０ａの層厚が薄く内側主材層１０ｂの層厚が厚いので、内側主材層１０ｂを透過してのペットボトル内からの水分の中間層１１への到達速度が小さいこと、
また、水素の外表面２ｔを通した外部への逃散に係る抑制効果が小さいことが相俟って、酸素捕捉機能が十分に発揮されなかったものと推察される。
なお、上記した試験では、試験体Ｓに使用した実施例のキャップ体１、Ｃ１に使用した比較例のキャップ体３１、Ｃ３に使用したディスク付きキャップ体３２に分散する水素化ホウ素ナトリウムの添加量をそれぞれ２５ｍｇとし、その酸素捕捉機能を比較検討した。
ここで、水素化ホウ素ナトリウムの添加量により水素の発生量を増減することができるが、このように水素化ホウ素ナトリウムの添加量を増減した場合にも、３種のキャップ体で上述したような酸素捕捉機能に関して同様な傾向の比較結果が得られるのは明らかである。
【００４１】
次に、前述した図２に示す実施例のキャップ体１、および図３に示す比較例のキャップ体３１を成形するための、射出成形装置と射出成形方法について説明する。
図６、７は射出成形装置の一例を概略的に示すもので、図６はノズル１１１近傍の縦断面図で、下流側に金型１０１を取り付けた状態を示しており、図６は図５の装置でのシャットオフピン１２０の先端１２０ｐの位置を説明するための説明図である。
【００４２】
ノズル１１１は、内側から順に同中心軸状に配設される円筒状の第１マンドレル１２１、第２マンドレル１２２、第３マンドレル１２３を有し、第１マンドレル１２１の内側に円柱状のシャットオフピン１２０が摺動可能に挿入、配設されている。
また、各マンドレルの先端部は下流側に向かって縮径したテーパー筒状となっている。
そして、第３マンドレル１２３と第２マンドレル１２２の間に主材樹脂Ｒａが流動する円筒状の外側流路１１５ａが形成され、第２マンドレル１２２と第１マンドレル１２１の間に中間層樹脂Ｒｂが流動する円筒状の中流路１１５ｂが形成され、さらに第１マンドレル１２１とシャットオフピン１２０の間に外側流路１１５ａと同様に主材樹脂Ｒａが流動する円筒状の内側流路１１５ｃが形成されている。
【００４３】
主材樹脂Ｒａは、スクリュー式の押出機、あるいは押出機の先端に付設されたプランジャを有したアキュムレータ等の第１供給部Ｓａから供給され、導入路１１２ａを経てマニホールド１１４ａ１と１１４ａ２を介して外側流路１１５ａと内側流路１１５ｃに導入される。
また、中間層樹脂Ｒｂは第２供給部Ｓｂから供給され、導入路１１２ｂを経てマニホールド１１４ｂを介して中流路１１５ｂに導入される。
【００４４】
そして、主材樹脂Ｒａは外側流路１１５ａの先端部に配設される縮径流路１１５ａｓおよび内側流路１１５ｃの先端部に配設される縮径流路１１５ｃｓから、また中間層樹脂Ｒｂは中流路１１５ｂの先端部に配設される縮径流路１１５ｂｓから円柱状の合流路１１９に供給され、この合流路１１９で主材樹脂Ｒａと中間層樹脂Ｒｂが合流して、合流樹脂体を形成する。
そして、この合流樹脂体を、金型１０１のコア金型１０２とキャビティ金型１０３で形成されるキャビティ１０４の、キャップ体１の頂壁２の外表面の中央に相当する位置に配設されるピンゲート１０５を介してキャビティ１０４内に射出、充填する。
【００４５】
また、この装置ではシャットオフピン１２０が、このシャットオフピン１２０と共に内側流路１１５ｃを形成する第１マンドレル１２１の縮径した先端部の内周面に摺動するように構成されており、
このシャットオフピン１２０は、ノズル１１１の先端部を遮断あるいは開放すると云う通常の機能の他に、その先端１２０ｐの位置を内側流路１１５ｃの合流路１１９への開口端部１１７ｃ近傍の所定の位置に制御、位置させることにより、この開口端部１１７ｃの開度を全開状態と遮断状態の間で調整し、内側流路１１５ｃから合流路１１９への主材樹脂Ｒａの供給量を調整すると云う機能を有する。
そして、上記のような高度な流路の調整機能が発揮されるように、シャットオフピン１２０の（図６では上下方向の）摺動動作はサーボモーターを使用したサーボ機構により（図示省略）制御するようにしている。
【００４６】
ここで、図７は図６の装置でのシャットオフピン１２０の先端１２０ｐの位置を説明するための図である。
ここで、位置Ｐ０はノズル１１１の先端、位置Ｐ３は縮径流路１１５ｃｓの上流端、位置Ｐ２は縮径流路１１５ｃｓの下端近傍、そして位置Ｐ１は内側流路１１５ｃの下端に相当する位置であり、位置Ｐ３は開口端部１１７ｃの開度を全開した状態、位置Ｐ２は開度を絞った状態、そして位置Ｐ１は遮断した状態に相当し、
位置Ｐ１と位置Ｐ３の間で開口端部１１７ｃの開度を全開状態と遮断状態の間で調整し、内側流路１１５ｃから合流路１１９への主材樹脂Ｒａの供給量を調整することができる。
【００４７】
次に、上記した装置を使用した射出成形方法について説明する。
図８は、図６、７に示した射出成形装置で、図２に示す実施例のキャップ体１、また図３に示す比較例のキャップ体３１を射出成形する際の射出パターンを、横軸を時間軸、縦軸を溶融樹脂の供給速度として概略的に示した説明図で、
実線で主材樹脂ＲａであるＰＰ樹脂の、破線での中間層樹脂ＲｂであるＰＰ樹脂に水素発生剤として水素化ホウ素ナトリウムを分散したＰＰ樹脂の射出パターンを示している。
【００４８】
そして、図８には上記した両樹脂の射出パターンに併せて、一点鎖線Ｓｐ１で実施例のキャップ体１、また二点鎖線Ｓｐ３１で比較例のキャップ体３１を成形する際の、時間経過に沿ったシャットオフピン１２０の先端１２０ｐの位置の変動パターンを示している。
そして、一点鎖線Ｓｐ１で示すキャップ体１の成形では先端１２０ｐの位置を図７に示される位置Ｐ２→Ｐ１→Ｐ２と移動させ、二点鎖線Ｓｐ３１で示すキャップ体３１の成形では位置Ｐ３→Ｐ１→Ｐ３と移動させている。
【００４９】
図８の射出パターンの、時間経過に沿った実施例のキャップ体１の射出成形工程は次のようである。
（１）シャットオフピン１２０の先端１２０ｐの位置をＰ２として（図７参照）、内側流路１１５ｃの開口端部１１７ｃの開度を絞った状態とし、第１供給部Ｓａから主材樹脂Ｒａを、外側流路１１５ａと内側流路１１５ｃを経て合流路１１９に供給する。
（２）時間ｔｂ１に中間層樹脂Ｒｂを第２供給部Ｓｂから中流路１１５ｂを経て合流路１１９に供給し、外側流路１１５ａと内側流路１１５ｃからの主材樹脂Ｒａの間に流動させる。
（３）時間ｔｓ１にシャットオフピン１２０の先端１２０ｐの位置をＰ１として、内側流路１１５ｃからの主材樹脂Ｒａの供給を遮断する。
（４）時間ｔｂ２に第２供給部Ｓｂからの中間層樹脂Ｒｂの供給を停止する。
（５）時間ｔｓ２にシャットオフピン１２０の先端１２０ｐの位置をＰ２に戻し、内側流路１１５ｃからの主材樹脂Ｒａの供給速度を元の速度に戻す。
（６）時間ｔａ２に金型圧力を所定圧力まで低下させて（この結果として第１供給部Ｓａからの主材樹脂Ｒａの供給速度Ｖａが低下する。）、時間ｔａ３までを保圧工程とする。
【００５０】
図９は、実施例のキャップ体１の成形時における、図８の射出パターンによる上記したような工程での、金型１０１のキャビティ１０４への、主材樹脂Ｒａと中間層樹脂Ｒｂの充填過程を説明するための概略説明図であり、図９（ａ）→（ｂ）→（ｃ）の順にキャビティ１０４への充填が進行している。
なお、図（ａ）、（ｃ）の上にＪ１−Ｊ１線、Ｊ３―Ｊ３線に沿った断面図、図（ｂ）の上にはＪ２ａ−Ｊ２ａ線とＪ２ｂ−Ｊ２ｂ線に沿った断面図を示している。
またここでは、外側流路１１５ａから供給される主材樹脂Ｒａを外側主材樹脂Ｒａ１、内側流路１１５ｃから供給される主材樹脂Ｒａを内側主材樹脂Ｒａ２とし、区別して示している。
【００５１】
この例では、シャットオフピン１２０の先端１２０ｐの位置をＰ２として、開口端部１１７ｃの開度を絞って内側流路１１５ｃから供給される内側主材樹脂Ｒａ２の供給量を小さくしているので、中流路１１５ｂから中間層樹脂Ｒｂを供給する際、８（ａ）に見られるように、ピンゲート１０５で中間層樹脂Ｒｂは、外側主材樹脂Ｒａ１と内側主材樹脂Ｒａ２の中で、比較的径の小さな細円筒状に積層され、キャビティ１０４の中央部から外周縁に向けて円形状に流動する。
【００５２】
さらに、図８中の一点鎖線Ｓｐ１で示されるように、時間ｔｓ１〜ｔｓ２でシャットオフピン１２０の先端１２０ｐの位置をＰ１として内側流路１１５ｃからの内側主材樹脂Ｒａ２の供給を遮断することにより、図９（ｂ）に示されるように、ピンゲート１０５中、中間層樹脂Ｒｂはその上流側端部Ｒｂｕにおいて、外側主材樹脂Ｒａ１の中に細円柱のテール状に積層される。
また、その後の時間ｔｓ２〜ｔａ２における主材樹脂Ｒａの供給工程と、時間ｔａ２〜ｔａ３の保圧工程における、ピンゲート１０５からキャビティ１０４の中央部へ向けての、主材樹脂Ｒａの流動と主材樹脂Ｒａへの加圧により、中間層樹脂Ｒｂによる中間層１１が図９（ｃ）に示されるようにキャビティ１０４を形成する金型面中央部に押付けられ、中間層１１が図２示すようなテーパー状の積層態様となる。
【００５３】
そして、図９（ａ）に示すように中間層樹脂Ｒｂを細円筒状の積層状態とすることにより、図９（ｂ）の状態を経て、図９（ｃ）の状態で充填を完了した際、中間層樹脂Ｒｂによる中間層１１を、図２で見られるようにキャップ体１の内表面２ｕ側に近い位置に積層することができる。
また、図９（ｂ）に示すように中間層樹脂Ｒｂの上流端部Ｒｂｕで内側主材樹脂Ｒａ２の供給を遮断して、中間層樹脂Ｒｂの上流端部を円筒状から円柱状にすることにより、キャップ体１の頂壁２の中央部から外周縁にかけての全領域に中間層１１を積層することができる。
【００５４】
ここで、図９（ｂ）に示されるように中間層樹脂Ｒｂの供給を遮断することなく、図９（ａ）に示されるように中間層樹脂Ｒｂの上流端部を細円筒状のままにすると、図１０に示すように頂壁２の中央部は中間層１１が積層していない非積層領域Ｒｎとなるが、射出成形性等に係る生産性を考慮してこのような非積層領域Ｒｎを有する積層態様とすることもできる。
【００５５】
次に、図１１は比較例のキャップ体３１の成形時における金型１０１のキャビティ１０４への、主材樹脂Ｒａと中間層樹脂Ｒｂの充填過程を説明するための概略説明図であり、図１１（ａ）→（ｂ）→（ｃ）の順にキャビティ１０４への充填が進行している。
なお、図１１（ａ）、（ｃ）の上にＫ１−Ｋ１線、Ｋ３―Ｋ３線に沿った断面図、図（ｂ）の上にはＫ２ａ−Ｋ２ａ線とＫ２ｂ−Ｋ２ｂ船線に沿った断面図を示している。
【００５６】
この例では、シャットオフピン１２０の先端１２０ｐの位置をＰ３として、開口端部１１７ｃの開度を全開としているので、ピンゲート１０５で中間層樹脂Ｒｂは図１１（ａ）に示すように、外側主材樹脂Ｒａ１と内側主材樹脂Ｒａ２の中で、図９（ａ）に比較して径の大きな円筒状に積層される。
このため、図１１（ｂ）の状態を経て、図１１（ｃ）の状態で充填を完了した際、中間層樹脂Ｒｂによる中間層１１の積層位置は、図３で見られるように全体としてキャップ体３１の外表面側に近い位置に積層される。
また、時間ｔｓ２〜ｔａ２における主材樹脂Ｒａの供給工程と、時間ｔａ２〜ｔａ３の保圧工程における、ピンゲート１０５からキャビティ１０４の中央部へ向けての、主材樹脂Ｒａの流動と主材樹脂Ｒａへの加圧が影響して、中間層１１が図３に見られるように、頂壁２のゲート痕５が形成されている中央近傍で、内表面２ｕ方向に半円弧凸状に積層している。
【００５７】
以上、実施例に沿って本発明の実施形態を説明したが本発明はこれらの実施例に限定されるものではない。
上記実施例のキャップ体１では、中間層１１を形成するマトリックス樹脂を含めてＰＰ樹脂製としたが、使用目的に応じて適宜の合成樹脂を使用することができる。
また、キャップ体の主体を形成する樹脂とマトリックス樹脂に同種の樹脂を使用する際にも、中間層の積層態様を考慮して、たとえばマトリックス樹脂には溶融粘度の低い樹脂を使用したりすることもでき、マトリックス樹脂として主体を形成する樹脂とは異なる樹脂を選定することもできる。
また、水素発生剤の量も容器の使用目的を考慮して適宜調整することができるものである。
【００５８】
また、前記説明した射出成形装置、および射出成形方法は本発明のキャップ体を成形するため一例にすぎず、詳細な装置構成、射出成形工程についてはさまざまなバリエーションのものとすることができる。
たとえば、図８中の一点鎖線Ｓｐ１で示されるシャットオフピン１２０の摺動パターンでは、最初から先端１２０Ｐを位置Ｐ２として内側主材樹脂Ｒａ２の供給量を絞っているが、最初は位置Ｐ３として全開とし、中間層樹脂Ｒｂの射出開始時間ｔｂ１の直前に位置Ｐ２として供給量を絞るというように、さまざまなバリエーションパターンの中から適宜なパターンを採用することができる。
【産業上の利用可能性】
【００５９】
以上、説明したように本発明のキャップ体の頂壁における、中間層の積層態様は、多層ノズルによる射出成形方法を用いて高い生産性で成形できるものであり、容器中から中間層への水分の移動がスムースに達成されると共に、キャップ体の頂壁を透過して外部に逃散する水素の量を抑制することができ、発生した水素を有効に利用して透過酸素の捕捉機能を効果的に発揮させることができるものであり、酸素による内容液の品質低下をより厳しく抑制することが要請される用途での幅広い利用展開が期待される。
【符号の説明】
【００６０】
１  ；キャップ体
２  ；頂壁
２ｔ；外表面
２ｕ；内表面
３  ；側周壁
５  ；ゲート痕
１０；主材層
１０ａ；外側主材層
１０ｂ；内側主材層
１１；中間層
２１；ディスク
２２；水素発生層
２３；被覆層
Ｐｔｃ；（肉厚方向の）中央位置
１０１；金型
１０２；コア金型
１０３；キャビティ金型
１０４；キャビティ
１０５；ピンゲート
１１１；ノズル
１１２ａ、１１２ｂ；導入路
１１４ａ１、１１４ａ２、１１４ｂ；マニホールド
１１５ａ；外側流路
１１５ｂ；中流路
１１５ｃ；内側流路
１１５ａｓ、１１５ｂｓ、１１５ｃｓ；縮径流路
１１７ｃ；開口端部
１１９；合流路
１２０；シャットオフピン
１２０ｐ；先端
１２１；第１マンドレル
１２２；第２マンドレル
１２３；第３マンドレル
Ｐ０、Ｐ１、Ｐ２、Ｐ３；（シャットオフピンの先端の）位置
Ｒａ；主材樹脂（ＰＰ樹脂）
Ｒａ１；外側主材樹脂
Ｒａ２；内側主材樹脂
Ｒｂ；中間層樹脂
Ｒｂｕ；（中間層樹脂の）上流側端部
Ｓａ；第１供給部
Ｓｂ；第２供給部;
【図１】
2014193744.tif 000003
【図２】
2014193744.tif 000004
【図３】
2014193744.tif 000005
【図４】
2014193744.tif 000006
【図５】
2014193744.tif 000007
【図６】
2014193744.tif 000008
【図７】
2014193744.tif 000009
【図８】
2014193744.tif 000010
【図９】
2014193744.tif 000011
【図１０】
2014193744.tif 000012
【図１１】
2014193744.tif 000013